УЛУЧШЕННЫЕ ЦЕОЛИТНЫЕ КАТАЛИЗАТОРЫ С БЛАГОРОДНЫМ МЕТАЛЛОМ ВТОРОГО ЭТАПА ГИДРОКРЕКИНГА ДЛЯ ПРОИЗВОДСТВА СРЕДНЕГО ДИСТИЛЛЯТА

1. Катализатор второго этапа гидрокрекинга, содержащий:
2
a. цеолит бета, имеющий кислотность OD от 20 до 400 мкмоль/г и средний размер домена от 800 до 1500 нм;
b. цеолит USY, имеющий ASDI между 0,05 и 0,12;
c. носитель катализатора; и
d. от 0,1 до 10 мас.% благородного металла; причем катализатор второго этапа гидрокрекинга обеспечивает потребление водорода менее чем 350 SCFB по диапазону синтетических конверсий до включительно 37 мас.% при использовании для гидрокрекинга углеводородных сырьевых материалов, имеющих начальную точку кипения выше, чем 380°F (193°C).
2. Катализатор второго этапа гидрокрекинга по п. 1, отличающийся тем, что мас.% цеолита бета выше, чем мас.% цеолита USY.
3. Катализатор второго этапа гидрокрекинга по п. 1, отличающийся тем, что кислотность OD составляет от 30 до 100 мкмоль/г.
2
4. Катализатор второго этапа гидрокрекинга по п. 1, отличающийся тем, что средний размер домена составляет от 900 до 1250 нм.
5. Катализатор второго этапа гидрокрекинга по п. 1, отличающийся тем, что цеолит USY имеет общее количество центров кислоты Бренстеда, определенное с помощью FTIR после замещения H/D, от 0,080 до 0,200 ммоль/г.
6. Катализатор второго этапа гидрокрекинга по п. 1, отличающийся тем, что катализатор второго этапа гидрокрекинга обеспечивает потребление водорода между 250 и 350 SCFB по диапазону синтетической конверсии <625°F (329°C) от 23 до 37 мас.%.
7. Катализатор второго этапа гидрокрекинга по п. 1, отличающийся тем, что катализатор второго этапа гидрокрекинга имеет уплотненную насыпную плотность от 420 до 620 г/л.
8. Катализатор второго этапа гидрокрекинга по п. 1, отличающийся тем, что катализатор второго этапа гидрокрекинга имеет LOI (1000°F [538°C]) менее, чем 12 мас.%.
9. Катализатор второго этапа гидрокрекинга по п. 1, отличающийся тем, что благородный металл включает платину, палладий или их смесь.
10. Способ осуществления второго этапа гидрокрекинга, включающий:
гидрокрекинг углеводородного сырья, имеющего начальную точку кипения выше, чем 380°F (193°C), в реакторе второго этапа гидрокрекинга с использованием катализатора второго этапа гидрокрекинга, причем более чем 70 мас.% потока, выходящего из реактора второго этапа гидрокрекинга, имеет точку кипения продукта гидрокрекинга выше, чем 380°F (193°C), и при этом катализатор второго этапа гидрокрекинга обеспечивает потребление водорода менее чем 350 SCFB по диапазону синтетических конверсий до включительно 37 мас.%; причем катализатор второго этапа гидрокрекинга содержит:
2
a. цеолит бета, имеющий кислотность OD от 20 до 400 мкмоль/г и средний размер домена от 800 до 1500 нм;
b. цеолит USY, имеющий ASDI между 0,05 и 0,12;
с. носитель катализатора; и
d. от 0,1 до 10 мас.% благородного металла.
11. Способ по п. 10, отличающийся тем, что в катализаторе второго этапа гидрокрекинга мас.% цеолита бета выше, чем мас.% цеолита USY.
12. Способ по п. 10, отличающийся тем, что цеолит бета имеет кислотность OD от 30 до 100 мкмоль/г.
2
13. Способ по п. 10, отличающийся тем, что цеолит бета имеет средний размер доменов от 900 до 1250 нм.
14. Способ по п. 10, отличающийся тем, что цеолит USY имеет общее количество центров кислоты Бренстеда, определенное с помощью FTIR после замещения H/D, от 0,080 до 0,200 ммоль/г.
15. Способ по п. 10, отличающийся тем, что катализатор второго этапа гидрокрекинга обеспечивает потребление водорода между 250 и 350 SCFB по диапазону синтетической конверсии <625°F (329°C) от 23 до 37 мас.%.
16. Способ по п. 10, отличающийся тем, что катализатор второго этапа гидрокрекинга имеет уплотненную насыпную плотность от 420 до 620 г/л.
17. Способ по п. 10, отличающийся тем, что катализатор второго этапа гидрокрекинга имеет LOI (1000°F [538°C]) менее, чем 12 мас.%
18. Способ по п. 10, отличающийся тем, что благородный металл включает платину, палладий или их смесь.
19. Способ производства катализатора второго этапа гидрокрекинга, включающий следующие этапы:
2
a. смешивание вместе цеолита бета, имеющего кислотность OD от 20 до 400 мкмоль/г и средний размер домена от 800 до 1500 нм, цеолита USY, имеющего ASDI между 0,05 и 0,12, носителя катализатора и жидкости в количестве, достаточном для формирования экструдируемой пасты;
b. экструзия экструдируемой пасты для формирования экструдированной основы;
c. пропитка экструдированной основы пропиточным раствором металла, содержащим по меньшей мере один благородный металл, для изготовления металлсодержащего экструдата; и
d. дополнительная обработка металлсодержащего экструдата посредством сушки и обжига; причем катализатор второго этапа гидрокрекинга обеспечивает потребление водорода менее чем 350 SCFB по диапазону синтетических конверсий до включительно 37 мас.% при использовании для гидрокрекинга углеводородных сырьевых материалов, имеющих начальную точку кипения выше чем 380°F (193°C).
20. Способ по п. 19, отличающийся тем, что в катализаторе второго этапа гидрокрекинга мас.% цеолита бета выше, чем мас.% цеолита USY.